СПОСОБ ИЗГОТОВЛЕНИЯ ПРОДУКТА-ПЛИТЫ ИЗ АЛЮМИНИЕВОГО СПЛАВА С НИЗКИМИ УРОВНЯМИ ОСТАТОЧНОГО НАПРЯЖЕНИЯ

1. Способ изготовления плиты из алюминиевого сплава, имеющей пониженный уровень остаточного напряжения, включающий
а) обеспечение термообработанной на твердый раствор и закаленной плиты из алюминиевого сплава с толщиной по меньшей мере 80 мм,
b) снятие напряжений в упомянутой плите холодной прокаткой плиты до достижения обжатия в направлении толщины плиты-продукта в диапазоне от 0,5% до 6%.
2. Способ по п.1, при этом упомянутая плита выполнена из алюминиевого сплава серии 2ххх, 6ххх или 7ххх.
3. Способ по п.1 или 2, при этом упомянутая плита имеет толщину менее 800 мм, а предпочтительно менее 600 мм.
4. Способ по п.1, при этом упомянутая плита имеет толщину по меньшей мере 125 мм, а предпочтительно по меньшей мере 175 мм.
5. Способ по п.1, при этом упомянутая плита была подвергнута холодной прокатке при температуре менее 90°С, а предпочтительно при температуре менее 60°С.
6. Способ по п.1, при этом холодную прокатку во время стадии b) осуществляют с использованием прокатной схемы, состоящей из единственного прохода прокатки.
-1
-1
7. Способ по п.1, при этом холодную прокатку во время стадии b) осуществляют при скорости деформации менее 0,10 с, а предпочтительно менее 0,05 с.
-1
8. Способ по п.7, при этом холодную прокатку во время стадии b) осуществляют при скорости деформации по меньшей мере 0,006 с.
9. Способ по п.1, при этом холодную прокатку во время стадии b) осуществляют после термообработки на твердый раствор и закалки и перед искусственным старением.
10. Способ по п.1, при этом холодную прокатку во время стадии b) осуществляют после термообработки на твердый раствор, закалки и искусственного старения и охлаждения.
11. Способ по п.1, при этом плита выполнена из алюминиевого сплава серии 7ххх, а предпочтительно выбранного из группы АА7010, АА7136, АА7040, АА7140, АА7049, АА7050, АА7075, АА7081, АА7181 и АА7085.
12. Способ по п.1, при этом плита выполнена из алюминиевого сплава серии 6ххх, а предпочтительно выбранного из группы АА6061, АА6082 и АА6013.
13. Способ по п.1, при этом плита выполнена из алюминиевого сплава серии 2ххх, а предпочтительно выбранного из группы АА2014, АА2017, АА2024, АА2124 и АА2219.
14. Способ по п.1, при этом на стадии b) плиту подвергают холодной прокатке до достижения обжатия в направлении толщины плиты-продукта в диапазоне от 0,5% до 3%.